(57)【要約】【課題】粘着剤に紫外線による変色を防止することが可能な物質を添加することにより、変色防止、すなわち黄変現象が防止される粘着剤、その製造方法及び粘着剤が塗布されたアルバム台紙を提供する。【解決手段】天然ゴムラテックスと合成ゴムラテックスとの混合物、又はこの混合物とエマルジョンタイプのアクリル系粘着付与剤との混合物に、可塑剤と増粘剤からなる組成物及び紫外線吸収波長の異なる安定剤を２〜４種混合してなる粘着剤を調製し、この粘着剤に、水とＴｉＯ２（二酸化チタニウム）を０．５〜５．５：４．５〜９．５の重量比率（水：ＴｉＯ２）で混合した後撹拌して１次添加物を組成し、前記１次添加物に０．５〜６．０重量％の分散剤を添加して２次添加物を組成し、前記２次添加物１．０〜８．０重量％を前記粘着剤に混合することを特徴とする粘着剤の製造方法および得られた粘着剤並びに該粘着剤が塗布されたアルバム台紙。【選択図】  図１
2004352942.tif 000002
【特許請求の範囲】
【請求項１】
天然ゴムラテックスと合成ゴムラテックスとの混合物、又はこの混合物とエマルジョンタイプのアクリル系粘着付与剤との混合物に、可塑剤と増粘剤からなる組成物及び紫外線吸収波長の異なる安定剤を２〜４種混合してなる粘着剤を調製し、この粘着剤に、
水とＴｉＯ２（二酸化チタニウム）を、０．５〜５．５：４．５〜９．５の重量比（水：ＴｉＯ２）で混合した後撹拌して１次添加物を組成し、前記１次添加物に０．５〜６．０重量％の分散剤を添加して２次添加物を組成し、前記２次添加物１．０〜８．０重量％を、
混合することを特徴とする粘着剤の製造方法。
【請求項２】
前記２次添加物が混合された粘着剤に、染料と顔料を混合してなる色素を０．１〜１．０重量％の量で添加することを特徴とする請求項１に記載の粘着剤の製造方法。
【請求項３】
請求項１又は２の製造方法によって製造された粘着剤。
【請求項４】
請求項１又は２の製造方法によって製造された粘着剤が台紙の表面に塗布されたことを特徴とするアルバム台紙。
【発明の詳細な説明】
【０００１】
【発明の属する技術分野】
本発明は、粘着剤、その製造方法及び粘着剤が塗布されたアルバム台紙に関し、より詳細には、粘着剤の製造に際して、紫外線などによる変色（黄変）を防止するために所定の添加物を添加して粘着剤を製造する方法、その製造方法によって生産された粘着剤、及びその粘着剤が塗布されたアルバム台紙に関するものである。
【０００２】
【従来の技術】
一般に、写真などを簡便かつ安全に長期間保管可能な写真用アルバムが製作されて実生活で愛用されている。このようなアルバムは、複数枚のアルバム台紙を所定の個数に束ねてまるで本の如く構成したもので、それぞれのアルバム台紙を一枚ずつ捲りながら写真を配列・収納することができるようになっている。
【０００３】
このようなアルバム台紙はポケット式と自着式に大別される。ポケット式はアルバム台紙面に薄い透明フィルムを接着してポケットタイプに作り、前記ポケット内に写真を挿入して収納する方式である。また、自着式は、図１に示すように、アルバム台紙１０の一側面、すなわち写真が配列される配列部２の両面に斜線あるいは直線状に粘着剤４を塗布してなるもので、写真を実施者の嗜好に応じて配列すると、粘着剤の粘着性能によって写真が仮固定される。その後、写真を透明の写真保護フィルム８で覆い被せると、写真が外部と遮断されて保護される。
【０００４】
このような自着式アルバム台紙１０に使用される粘着剤４は、写真などの物体を永久的に接着するのではなく、付けたり外したりすることが可能な粘着性を有する物質であって、アルバム台紙１０の上下面に塗布されると、写真及び写真保護フィルム８を反復的に付けたり外したりすることができるという特徴がある。
【０００５】
このような粘着剤は、永久的に２つの物体を接着させる接着剤とはその物性の面で異なるもので、最近写真を個人の嗜好に従って様々に配列して保管しようとする消費者の欲求を満足させるために、自着式アルバム台紙に塗布されて広く用いられている。
【０００６】
前記粘着剤は、一般に無色であって、アルバム台紙の表面に塗布された直後から徐々にその色相が黄色く変わるが、これを黄変現象という。これは、空気中に露出された粘着剤が太陽からの紫外線に対する影響を受け、空気中の酸素Ｏ２と化学的に反応して酸化することにより、色相の変化を起こすものであると言われている。
【０００７】
このように粘着剤が黄色く変わると、全体的なアルバム台紙の色相も視覚的に黄色くなって見えるが、これは製品が古ぼけたような感じを与えることになる。
【０００８】
結果として、製品としてのアルバムの美観を損傷させて品質を低下させる要因となり、業界ではこれを改善するための様々な研究が活発に行われてきた。
【０００９】
【発明の目的】
本発明は、かかる問題点を解決するためのもので、その目的は、粘着剤に紫外線による変色を防止することが可能な物質を添加することにより、変色防止、すなわち黄変現象が防止される粘着剤およびその製造方法を提供することにある。
【００１０】
本発明の他の目的は、人体に有害な細菌などの繁殖が防止されて衛生的な高品質の粘着剤及びこの粘着剤が塗布されたアルバム台紙を提供することにある。
【００１１】
【発明の概要】
上記目的を達成するために、本発明は、天然ゴムラテックスと合成ゴムラテックスとの混合物、又はこの混合物とエマルジョンタイプのアクリル系粘着付与剤との混合物に、可塑剤と増粘剤からなる組成物及び紫外線吸収波長の異なる安定剤を２〜４種混合してなる粘着剤を調製し、この粘着剤に、下記のようにして調製された２次添加物すなわち、
水とＴｉＯ２（二酸化チタニウム）を、０．５〜５．５：４．５〜９．５の重量比（水：ＴｉＯ２）で混合した後撹拌して１次添加物を組成し、前記１次添加物に０．５〜６．０重量％の分散剤を添加して２次添加物を組成し、得られた前記２次添加物１．０〜８．０重量％を、
混合することを特徴としている。
本発明においては、前記２次添加物が混合された粘着剤に、染料と顔料を混合してなる色素を０．１〜１．０重量％の量で添加することができる。
【００１２】
本発明に係る粘着剤は、上記の何れかに記載された粘着剤の製造方法によって製造されたことを特徴としている。
【００１３】
本発明に係るアルバム台紙は、上記の何れかに記載された粘着剤の製造方法によって製造された粘着剤が台紙の表面に塗布されたことを特徴としている。
【００１４】
このような本発明によれば、粘着剤に紫外線による変色を防止することが可能な物質を添加することにより、変色防止、すなわち黄変現象が防止される粘着剤およびその製造方法が提供される。
【００１５】
また本発明によれば、人体に有害な細菌などの繁殖が防止されて衛生的な高品質の粘着剤及びこの粘着剤が塗布されたアルバム台紙が提供される。
【００１６】
【発明の具体的な説明】
以下、本発明に係る粘着剤、その製造方法及び粘着剤が塗布されたアルバム台紙について、詳細に説明する。
【００１７】
まず、発明の基本構成を考察すると、本発明は、天然ゴムラテックスと合成ゴムラテックスとの混合物、又はこの混合物とエマルジョンタイプのアクリル系粘着付与剤との混合物に、可塑剤と増粘剤からなる組成物及び紫外線吸収波長の異なる安定剤を２〜４種混合してなる粘着剤に関するものである。
【００１８】
本発明では、水とＴｉＯ２（二酸化チタニウム）とを、０．５〜５．５：４．５〜９．５の重量比率（水：ＴｉＯ２）で混合した後撹拌して１次添加物を組成し、前記１次添加物に０．５〜６．０重量％の分散剤を添加して作った２次添加物を１．０〜８．０重量％の量で前記粘着剤に混合して最終の粘着剤を製造する。
【００１９】
上述した基本構成の他に、前記２次添加物が混合された粘着剤に、染料と顔料を混合した色素を添加することができ、その比率は０．１〜１．０重量％にすることができる。
【００２０】
ＴｉＯ２は二酸化チタニウムであって、その性状は微細な白色粉末であり、一種の半導体として知られている。その物性は酸又はアルカリ性に強く、人体に無害で、光触媒作用を有しながらもそれ自体は変化あるいは減少せず、その機能を半永久的に発揮することが可能な安定な物質である。
【００２１】
ＴｉＯ２は半導体であって、バンドキャップ（制御帯）のエネルギーは３．２ｅｖである。これを波長で表わすと、３８０ｎｍに相当し、これより短波長の近紫外線光をＴｉＯ２の表面に照射すると、光を吸収して伝導帯の光子がバンドキャップを出入しながら強力な酸化作用をする活性酸素が発生する。光のエネルギーは量子化されたエネルギーなので、光が強かれ弱かれ波長が同一であれば、個々の光子のエネルギー値も同一であり、３８０ｎｍ帯域の光子エネルギーは約３６，０００Ｋの熱子に相当するので、いくら弱い照明光又は自然光の中に含まれている紫外線光であっても、ＴｉＯ２の表面に照射される瞬間、その表面において３６，０００Ｋで行われる光化学反応がＴｉＯ２粒子単位で進行される。このような高温化ではその表面に接する全ての有機物、すなわち窒素酸化物、ダイオキシン、各種細菌、悪臭、排気ガスのような有害物質などが焼却分解され、最終的には酸化炭素物または水（Ｈ２Ｏ）に変わる。また、酸化力の強度
（効果）は弱い光では光の強度に比例し、光の強度がＴｉＯ２粒子数に対し一定の限界に達すると鈍化するので、このような化学的原理を用いたことをＴｉＯ２光触媒作用という。
【００２２】
本発明は、このようなＴｉＯ２の特性を用いたものである。前記ＴｉＯ２は微細な白色粉性状を保っているものである。
【００２３】
本発明では、水とＴｉＯ２を０．５〜５．５：４．５〜９．５（水：ＴｉＯ２）の比率で混合した後、高速撹拌によって１次添加物を組成（調製）する。その後、このように混合された１次添加物に、ＴｉＯ２が縺れたり固まったりすることなく均一に混合できるように０．５〜６．０重量％の分散剤を添加して２次添加物を組成（調製）する。
【００２４】
このようにして組成（調製）された２次添加物を、従来の粘着剤すなわち、天然ゴムラテックスと合成ゴムラテックスとの混合物、又はこの混合物とエマルジョンタイプのアクリル系粘着付与剤との混合物に可塑剤と増粘剤からなる組成物及び紫外線吸収過程の異なる安定剤を２〜４種混用してなる従来の粘着剤に、１〜８重量％の量で添加して撹拌すると、本発明の粘着剤が製造される。
【００２５】
ここで、このように製造された本発明の粘着剤は、ＴｉＯ２固有色相が白色なので、白色を呈する。本発明では、このような白色の粘着剤に染料と顔料を混合した色素を０．１〜１．０重量％の量だけ添加し、これにより白色以外に様々な色相の粘着剤を得ることができる。
【００２６】
ひいては、このような本発明の粘着剤を台紙に塗布すれば、時間が経っても黄変現象が発生しないため変色が防止されたアルバム台紙を得ることができる。
【００２７】
【発明の効果】
上述した本発明の粘着剤によれば、時間が経ってもそれ自体は変化或いは減少せず、その機能を半永久的に発揮することが可能な白色性状のＴｉＯ２（二酸化チタニウム）が粘着剤に添加・混合されることにより、このような物質が混合された粘着剤の色相は時間の経過に伴って変わらず一定に白色を維持することができる。
【００２８】
さらに、殺菌及び防臭などの特性を有するＴｉＯ２を含んだものが添加・混合されることによって、殺菌及び防臭などの効果がある粘着剤を得ることができる。
【００２９】
しかも、本発明の粘着剤に様々な色相の染料、顔料あるいは染料と顔料を混合した色素を添加して、需要者の要求に答える様々な色相の粘着剤を得ることができ、このような粘着剤を台紙に塗布すると、色相変色が防止された高品質のアルバム台紙を得ることができるという有用な効果がある。
【図面の簡単な説明】
【図１】図１は、粘着剤が塗布された自着式アルバム台紙を示す例示図である。
【符号の説明】
２・・・・・配列部（写真が配列される台紙の配列部）、
４・・・・・粘着剤、
８・・・・・写真保護フィルム、
１０・・・・・アルバム台紙。
【図１】
2004352942.tif 000003